【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
インクジェット印刷のための塗膜組成物であって、
第１の溶剤と、
第２の溶剤と、
界面活性剤と、
金属異方性ナノ構造と
を含む、塗膜組成物。
【請求項２】
４００ｐｐｍ乃至６００ｐｐｍの界面活性剤を含む、請求項１に記載の塗膜組成物。
【請求項３】
１００℃乃至１８０℃の沸点を有する、請求項１に記載の塗膜組成物。
【請求項４】
０．１重量％乃至５重量％のナノ構造を有する、請求項１に記載の塗膜組成物。
【請求項５】
前記第１の溶剤の前記ナノ構造に対する重量比率は、７乃至７５０であり、
前記第２の溶剤の該ナノ構造に対する重量比率は、５乃至６５０であり、
前記界面活性剤の該ナノ構造に対する重量比率は、０．００１乃至５である、
請求項１に記載の塗膜組成物。
【請求項６】
前記第１の溶剤は、水、イソプロパノール、プロピレングリコール、およびエチレングリコールのうちの１つである、請求項５に記載の塗膜組成物。
【請求項７】
前記第２の溶剤は、水、イソプロパノール、プロピレングリコール、およびエチレングリコールのうちの１つである、請求項５に記載の塗膜組成物。
【請求項８】
前記界面活性剤は、Ｚｏｎｙｌ（登録商標）  ＦＳＡ、Ｚｏｎｙｌ（登録商標）  ＦＳＮ、Ｚｏｎｙｌ（登録商標）  ＦＳＯ、Ｚｏｎｙｌ（登録商標）  ＦＳＨ、Ｔｒｉｔｏｎ、Ｄｙｎｏｌ、ｎ−Ｄｏｄｅｃｙｌ  ｂ−Ｄ−ｍａｌｔｏｓｉｄｅ、およびＮｏｖｅｋのうちの１つである、請求項５に記載の塗膜組成物。
【請求項９】
前記導電性異方性ナノ構造は、金属ナノワイヤおよび金属ナノチューブのうちの１つである、請求項５に記載の塗膜組成物。
【請求項１０】
前記導電性異方性ナノ構造は、銀ナノワイヤおよび金ナノチューブのうちの１つである、請求項９に記載の塗膜組成物。
【請求項１１】
前記第１の溶剤の前記ナノ構造に対する重量比率は、２５乃至６０であり、
前記第２の溶剤の該ナノ構造に対する重量比率は、４０乃至５０であり、
前記界面活性剤の該ナノ構造に対する重量比率は、０．００５乃至０．１である、
請求項１に記載の塗膜組成物。
【請求項１２】
基板上に形成される導電性特徴であって、
該導電性特徴は、金属異方性ナノ構造を含み、
該導電性特徴は、該基板上に該金属異方性ナノ構造を含有する塗膜溶液をインクジェット噴射することによって形成される、導電性特徴。
【請求項１３】
請求項１２に記載の導電性特徴を含む、液晶ディスプレイ。
【請求項１４】
請求項１２に記載の導電性特徴を有する、プラズマディスプレイパネル。
【請求項１５】
請求項１２に記載の導電性特徴を有する、光電池。
【請求項１６】
前記特徴は、幅を含み、該幅は、５０μｍ未満である、請求項１２に記載の導電性特徴。
【請求項１７】
前記基板上に前記塗膜溶液をインクジェット噴射することは、１つ以上のノズルを有するインクジェットヘッドを使用して行なわれ、該１つ以上のノズルのうちの少なくとも１つは、４５℃乃至６５℃の温度にある、請求項１２に記載の導電性特徴。
【請求項１８】
８５％超の光透過性を有する、請求項１２に記載の導電性特徴。
【請求項１９】
２％以下の光学ヘイズを有する、請求項１８に記載の導電性特徴。
【請求項２０】
１００オーム／スクエア乃至８００オーム／スクエアの抵抗率を有する、請求項１９に記載の導電性特徴。
【請求項２１】
前記基板は、該基板上に前記導電性塗膜溶液をインクジェット噴射することに先立って、ＵＶオゾンに曝露される、請求項１２に記載の導電性特徴。
【請求項２２】
基板上に導電性特徴を形成する方法であって、
金属異方性ナノ構造を含有する塗膜溶液を提供することと、
複数の第１の液滴を該基板上にインクジェット噴射することであって、該複数の第１の液滴は、その間に液滴間空間を有する、ことと、
該複数の第１の液滴を乾燥させることと、
複数の第２の液滴を該基板上に該複数の第１の液滴間の該液滴間空間の中にインクジェット噴射することと、
導電性経路が該複数の第１の液滴のうちの少なくとも第１の液滴と第２の液滴との間に形成されるように、該複数の第２の液滴を乾燥させることと
を含む、方法。
【請求項２３】
請求項２２に記載の方法によって形成される、導電性特徴。
【手続補正２】
【補正対象書類名】明細書
【補正対象項目名】０００９
【補正方法】変更
【補正の内容】
【０００９】
加えて、本発明による基板上に導電性特徴を形成する方法は、金属異方性ナノ構造を含有する塗膜溶液を提供するステップと、複数の第１の液滴をその間に液滴間空間を有する基板上へインクジェット噴射するステップと、複数の第１の液滴を乾燥させるステップと、基板上の複数の第１の液滴間の液滴間空間内へ複数の第２の液滴をインクジェット噴射するステップと、導電性経路が、複数の第１の液滴のうちの少なくとも第１の液滴と第２の液滴との間に形成されるように複数の第２の液滴を乾燥させるステップとを含む。
例えば、本発明は以下の項目を提供する。
（項目１）
インクジェット印刷のための塗膜組成物であって、
第１の溶剤と、
第２の溶剤と、
界面活性剤と、
金属異方性ナノ構造と
を含む、塗膜組成物。
（項目２）
４００ｐｐｍ乃至６００ｐｐｍの界面活性剤を含む、項目１に記載の塗膜組成物。
（項目３）
１００℃乃至１８０℃の沸点を有する、項目１に記載の塗膜組成物。
（項目４）
０．１重量％乃至５重量％のナノ構造を有する、項目１に記載の塗膜組成物。
（項目５）
上記第１の溶剤の上記ナノ構造に対する重量比率は、７乃至７５０であり、
上記第２の溶剤の該ナノ構造に対する重量比率は、５乃至６５０であり、
上記界面活性剤の該ナノ構造に対する重量比率は、０．００１乃至５である、
項目１に記載の塗膜組成物。
（項目６）
上記第１の溶剤は、水、イソプロパノール、プロピレングリコール、およびエチレングリコールのうちの１つである、項目５に記載の塗膜組成物。
（項目７）
上記第２の溶剤は、水、イソプロパノール、プロピレングリコール、およびエチレングリコールのうちの１つである、項目５に記載の塗膜組成物。
（項目８）
上記界面活性剤は、Ｚｏｎｙｌ（登録商標）  ＦＳＡ、Ｚｏｎｙｌ（登録商標）  ＦＳＮ、Ｚｏｎｙｌ（登録商標）  ＦＳＯ、Ｚｏｎｙｌ（登録商標）  ＦＳＨ、Ｔｒｉｔｏｎ、Ｄｙｎｏｌ、ｎ−Ｄｏｄｅｃｙｌ  ｂ−Ｄ−ｍａｌｔｏｓｉｄｅ、およびＮｏｖｅｋのうちの１つである、項目５に記載の塗膜組成物。
（項目９）
上記導電性異方性ナノ構造は、金属ナノワイヤおよび金属ナノチューブのうちの１つである、項目５に記載の塗膜組成物。
（項目１０）
上記導電性異方性ナノ構造は、銀ナノワイヤおよび金ナノチューブのうちの１つである、項目９に記載の塗膜組成物。
（項目１１）
上記第１の溶剤の上記ナノ構造に対する重量比率は、２５乃至６０であり、
上記第２の溶剤の該ナノ構造に対する重量比率は、４０乃至５０であり、
上記界面活性剤の該ナノ構造に対する重量比率は、０．００５乃至０．１である、
項目１に記載の塗膜組成物。
（項目１２）
基板上に形成される導電性特徴であって、
該導電性特徴は、金属異方性ナノ構造を含み、
該導電性特徴は、該基板上に該金属異方性ナノ構造を含有する塗膜溶液をインクジェット噴射することによって形成される、導電性特徴。
（項目１３）
項目１２に記載の導電性特徴を含む、液晶ディスプレイ。
（項目１４）
項目１２に記載の導電性特徴を有する、プラズマディスプレイパネル。
（項目１５）
項目１２に記載の導電性特徴を有する、光電池。
（項目１６）
上記特徴は、幅を含み、該幅は、５０μｍ未満である、項目１２に記載の導電性特徴。
（項目１７）
上記基板上に上記塗膜溶液をインクジェット噴射することは、１つ以上のノズルを有するインクジェットヘッドを使用して行なわれ、該１つ以上のノズルのうちの少なくとも１つは、４５℃乃至６５℃の温度にある、項目１２に記載の導電性特徴。
（項目１８）
８５％超の光透過性を有する、項目１２に記載の導電性特徴。
（項目１９）
２％以下の光学ヘイズを有する、項目１８に記載の導電性特徴。
（項目２０）
１００オーム／スクエア乃至８００オーム／スクエアの抵抗率を有する、項目１９に記載の導電性特徴。
（項目２１）
上記基板は、該基板上に上記導電性塗膜溶液をインクジェット噴射することに先立って、ＵＶオゾンに曝露される、項目１２に記載の導電性特徴。
（項目２２）
基板上に導電性特徴を形成する方法であって、
金属異方性ナノ構造を含有する塗膜溶液を提供することと、
複数の第１の液滴を該基板上にインクジェット噴射することであって、該複数の第１の液滴は、その間に液滴間空間を有する、ことと、
該複数の第１の液滴を乾燥させることと、
複数の第２の液滴を該基板上に該複数の第１の液滴間の該液滴間空間の中にインクジェット噴射することと、
導電性経路が該複数の第１の液滴のうちの少なくとも第１の液滴と第２の液滴との間に形成されるように、該複数の第２の液滴を乾燥させることと
を含む、方法。
（項目２３）
項目１２に記載の方法によって形成される、導電性特徴。